(57)【特許請求の範囲】
【請求項１】
透明オレフィンシートから構成される２種３層のフィルムである透明原反の裏面側に、絵柄を印刷した印刷絵柄層が形成され、表面側に、表面保護層が形成され、前記透明原反の表面側及び裏面側のいずれにもラミネート層を有しない化粧シートであって、
前記透明原反は、透明スキン層、透明コア層、透明スキン層の順に、２種３層の構成となるように、透明のポリプロピレン系の熱可塑性樹脂を用いて押出し成形により製造された単層シートからなり、前記透明スキン層には、ナノサイズの添加剤としての分散剤が添加されており、
前記表面保護層は、無機系材料に銀イオンを担持させた銀系無機添加剤である抗ウイルス剤と、熱硬化性樹脂、紫外線硬化型樹脂又は電子線硬化型樹脂のうちの少なくとも一種とを含み、
前記表面保護層に対する前記抗ウイルス剤の添加量は、０．２質量％以上１０質量％以下であり、
前記抗ウイルス剤の平均粒径は、１μｍ以上１０μｍ以下であり、前記抗ウイルス剤の粒径のピークは、複数存在することを特徴とする化粧シート。
【請求項２】
前記抗ウイルス剤の粒径のピークは、１μｍ以上５μｍ以下の範囲である第１ピークと、５μｍ以上１０μｍ以下の範囲である第２ピークとを含むことを特徴とする請求項１に記載の化粧シート。
【請求項３】
前記抗ウイルス剤の平均粒径は、前記表面保護層の厚さの０．５倍以上２倍以下であることを特徴とする請求項１又は請求項２に記載の化粧シート。
【請求項４】
前記抗ウイルス剤は、無機材料により担持されていることを特徴とする請求項１から請求項３の何れか一項に記載の化粧シート。
【請求項５】
前記表面保護層は、シリコン樹脂又はフッ素樹脂のうちの少なくとも一方が含まれることを特徴とする請求項１から請求項４のいずれか一項に記載の化粧シート。
【請求項６】
前記表面保護層は、さらに界面活性剤が添加されていることを特徴とする請求項１から請求項５のいずれか一項に記載の化粧シート。
【請求項７】
前記界面活性剤は、カチオン性界面活性剤、両性界面活性剤又は非イオン性界面活性剤の少なくとも一種を含むことを特徴とする請求項６に記載の化粧シート。
【請求項８】
前記表面保護層の表面側には、前記印刷絵柄層と同調させたエンボス部が形成されていることを特徴とする請求項１から請求項７のいずれか一項に記載の化粧シート。
【請求項９】
前記透明スキン層には、無機フィラーが添加されていることを特徴とする請求項１から請求項８のいずれか一項に記載の化粧シート。
【請求項１０】
前記印刷絵柄層は、単色であることを特徴とする請求項１から請求項９のいずれか一項に記載の化粧シート。
【請求項１１】
前記透明原反の裏面側に、前記印刷絵柄層と、着色層と、プライマー層とが順に形成されていることを特徴とする請求項１から請求項１０のいずれか一項に記載の化粧シート。
【請求項１２】
請求項１から請求項１１の何れか一項に記載の化粧シートと、
当該化粧シートの前記表面保護層とは逆側の面に貼り合わされた基材とを備えることを特徴とする化粧材。
【請求項１３】
ポリプロピレン系の透明熱可塑性樹脂を用いた透明コア層と、前記透明コア層の表裏面側それぞれに位置し、前記透明熱可塑性樹脂にナノサイズの添加剤としての分散剤を添加した透明スキン層と、を押出し成形した２種３層の構成のフィルムである透明原反を製造する第１の工程と、
前記第１の工程で製造した前記透明原反の裏面側に、印刷絵柄層を形成する第２の工程と、
前記第２の工程の後、又は前記第２の工程に先立ち、前記透明原反の表面側に、無機系材料に銀イオンを担持させた銀系無機添加剤である抗ウイルス剤と、熱硬化性樹脂、紫外線硬化型樹脂又は電子線硬化型樹脂のうちの少なくとも一種とを含む表面保護層を形成する第３の工程とを有し、
前記抗ウイルス剤の粒径のピークは、複数存在し、
インラインで製造することを特徴とする化粧シートの製造方法。
【発明の詳細な説明】
【技術分野】
【０００１】
本発明は、化粧シート、化粧材及び化粧シートの製造方法に関する。
【背景技術】
【０００２】
従来、室内に使用される化粧シートは、室内ドアや玄関収納棚等の建具、また、見切り、廻り縁、巾木、窓枠、ドア枠等の造作材の表面に貼られている。これらは家や、部屋毎に、建具、造作材の柄を合わせる等をして使用されている。
【０００３】
そこに使用されている化粧シートは、燃焼時のガスの問題から、近年では、オレフィン系材料のものが主に使用されている（例えば、特許文献１〜特許文献３参照。）。
【０００４】
表面の摩耗から絵柄を守るために、化粧シートを複層にし、着色オレフィンシート上に絵柄を印刷し、その上に透明のオレフィンシートを貼り合わせたものが広く使われている。
【先行技術文献】
【特許文献】
【０００５】
【特許文献１】特開２００６−１１０９２９号公報
【特許文献２】特開２０１５−１９９３１３号公報
【特許文献３】特開２０１６−１０１６６３号公報
【発明の概要】
【発明が解決しようとする課題】
【０００６】
上記した従来の化粧シートの製造には、印刷工程と、ラミネートの工程とが必要となる。
【０００７】
また、従来の化粧シートは、複層であるがゆえに、シートを薄膜化するにも成膜上の限界と、シートの硬さとが得られないという問題がある。
【０００８】
さらに、化粧紙や化粧板地等に抗ウイルス性を付与する方法として、抗ウイルス剤を該当素材中に添加したり、練り込んだりする方法、又は後工程にて塗装する方法等が行われている。また、抗ウイルス性を有する壁紙や化粧シート等も提案されている。ここで、抗ウイルス性を必要とするのは、化粧材の極薄い表面だけで十分である。しかしながら、従来の、抗ウイルス剤を樹脂に練り込む方法や、塗料に練り込む方法では、必ずしも最適な抗ウイルス性塗膜形成法とは言えない。また、抗ウイルス剤をプラスチック成形品等に練り込む場合は、製造工程やコストが増加したり、生産性が低下したりする等の問題が発生し易い。さらに、成形用樹脂や塗料用樹脂に抗ウイルス剤を練り込む場合、その樹脂の中には樹脂組成物としての必要成分として顔料、染料、硬化剤、触媒等が混合されており、これらの物が抗菌剤に変色、抗菌作用の低下等の悪影響を与える場合があり、各樹脂との適正を個々に検討する必要がある。従って、従来の樹脂組成物はそのまま使用することは出来ず、基材、用途毎に樹脂組成を検討する必要があり、作業が煩雑となる問題が生じる。また、抗ウイルス剤を成形用樹脂に練り込む場合、大部分の抗ウイルス剤は樹脂に練り込まれて成形品の表面ではなく成形品の中に入っており、抗ウイルス作用を示さないため、抗ウイルス剤の使用方法としては経済的に大きな問題となる。
【０００９】
本発明はこのような問題点を解決するためになされたものであり、薄膜でもシートを硬くすることが可能であり、且つ抗ウイルス性にすぐれ、容易に作製することの可能な抗ウイルス性を有する化粧シート、化粧材及び化粧シートの製造方法を提供することを目的としている。
【課題を解決するための手段】
【００１０】
上記目的を達成するべく、本発明の一態様によれば、透明オレフィンシートから構成される２種３層のフィルムである透明原反の裏面側に、絵柄を印刷した印刷絵柄層が形成され、表面側に、表面保護層が形成され、透明原反の表面側及び裏面側のいずれにもラミネート層を有しない化粧シートであって、透明原反は、透明スキン層、透明コア層、透明スキン層の順に、２種３層の構成となるように、透明のポリプロピレン系の熱可塑性樹脂を用いて押出し成形により製造された単層シートからなり、透明スキン層には、ナノサイズの添加剤としての分散剤が添加されており、表面保護層は、無機系材料に銀イオンを担持させた銀系無機添加剤である抗ウイルス剤と、熱硬化性樹脂、紫外線硬化型樹脂又は電子線硬化型樹脂のうちの少なくとも一種とを含み、表面保護層に対する抗ウイルス剤の添加量は、０．２質量％以上１０質量％以下であり、抗ウイルス剤の平均粒径は、１μｍ以上１０μｍ以下であり、抗ウイルス剤の粒径のピークは、複数存在する、化粧シートが提供される。
【００１１】
また、本発明の他の態様によれば、上記態様の化粧シートと、化粧シートの表面保護層とは逆側の面に貼り合わされた基材とを備える、化粧材が提供される。
【００１２】
さらに、本発明の他の態様によれば、ポリプロピレン系の透明熱可塑性樹脂を用いた透明コア層と、透明コア層の表裏面側それぞれに位置し、透明熱可塑性樹脂にナノサイズの添加剤としての分散剤を添加した透明スキン層と、を押出し成形した２種３層の構成のフィルムである透明原反を製造する第１の工程と、第１の工程で製造した透明原反の裏面側に、印刷絵柄層を形成する第２の工程と、第２の工程の後、又は第２の工程に先立ち、透明原反の表面側に、無機系材料に銀イオンを担持させた銀系無機添加剤である抗ウイルス剤と、熱硬化性樹脂、紫外線硬化型樹脂又は電子線硬化型樹脂のうちの少なくとも一種とを含む表面保護層を形成する第３の工程とを有し、抗ウイルス剤の粒径のピークは、複数存在し、インラインで製造する、化粧シートの製造方法が提供される。
【発明の効果】
【００１３】
本発明によれば、抗ウイルス性に優れ、薄膜でも硬い化粧シートを容易に作製することができる。
【図面の簡単な説明】
【００１４】
【図１】本発明の一実施形態に係る化粧シートの一例を模式的に示す断面図である。
【図２】本発明の一実施形態に係る化粧シートの変形例を模式的に示す断面図である。
【図３】本発明の一実施形態に係る化粧シートを適用した化粧材の一例を模式的に示す断面図である。
【図４】本発明の一実施形態に係る化粧シートの変形例を模式的に示す断面図である。
【発明を実施するための形態】
【００１５】
以下に、本発明の実施形態について図面を参照して説明する。
【００１６】
ここで、図面は模式的なものであり、厚みと平面寸法との関係、各厚みの比率などは現実のものとは異なる。また、以下に示す実施形態は、本発明の技術的思想を具体化するための構成を例示するものであって、本発明の技術的思想は、構成部品の材質、形状などが下記のものに特定するものでない。本発明の技術的思想は、特許請求の範囲に記載された請求項が規定する技術的範囲内において、種々の変更を加えることができる。
＜構成＞
【００１７】
本発明の一実施形態に係る化粧シート１０は、図示しないが、例えば室内に使用され、建具（室内ドア、玄関収納）・造作材（見切り、廻り縁、巾木、窓枠、ドア枠）などの表面に貼られ、家や部屋毎に建具・造作材の柄を合わせたりして使用される。
【００１８】
図１に示すように、化粧シート１０は、次の各層を含み、各層が（１）から順に積層されている。化粧シート１０は、透明原反２０の表面側及び裏面側のいずれにも他のフィルムからなるラミネート層を有しない化粧シートである。
【００１９】
なお、次の（１）〜（５）については後述する。
【００２０】
（１）プライマー層３０
【００２１】
（２）着色層４０
【００２２】
（３）印刷絵柄層５０
【００２３】
（４）透明原反２０
【００２４】
（５）表面保護層６０
【００２５】
なお、化粧シート１０の各層は、上記した（１）〜（５）に限定されず、例えば、図１に示すように、化粧シート１０のプライマー層３０側の面に、（６）粘着剤層７０と、（７）剥離紙８０とを追加し、化粧タックシート１１としても良い。また、図２に示すように、透明原反２０の表面保護層６０側の面、具体的には後述の透明スキン層２３の表面保護層６０と接する側の面に、印刷絵柄層５０の絵柄と同調させたエンボス部２５を形成しても良い。エンボス部２５は、例えば、エンボス版を用いて目的の意匠、性能に見合った形状としてもよい。
【００２６】
また、図３に示すように、粘着剤層７０及び剥離紙８０を設けずに、プライマー層３０の表面に接着剤層９２を介して基材９１を接着し、化粧材１２としても良い。
【００２７】
また、化粧シート１０は、図４に示すように、上記「（１）プライマー層３０」を省略しても良い。すなわち、上記「（２）着色層４０」にプライマー層としての機能があれば、プライマー層３０を省略可能である。
【００２８】
さらに、図４に示すように、上記「（２）着色層４０」を省略しても良い。すなわち、着色層４０も必要がない場合、例えば隠蔽性を付与する必要が無い場合には、着色層４０を省略可能である。
＜透明原反２０＞
【００２９】
透明原反２０は、化粧シート１０の支持体となるものであって、透明オレフィンシートからなる。
【００３０】
透明原反２０は、図１に示すように、印刷絵柄層５０側から順に、透明スキン層２１、透明のポリプロピレン製の透明コア層２２、透明スキン層２３の順に２種３層が積層されてなり、押し出し成形により形成される。
【００３１】
透明原反２０は、図面上、透明コア層２２、透明スキン層２１、２３とが別層を形成する様に表現しているが、実際は透明コア層２２、透明スキン層２１、２３は連続的であり、界面は存在しない単層シートである。
【００３２】
なお、透明原反２０を、透明オレフィンシートから構成される単層フィルム（透明スキン層２１／透明コア層２２／透明スキン層２３）から構成したが、これに限定されず、図示しないが、例えば透明オレフィンシートから構成される単層フィルム（透明層）から構成しても良い。このとき、単層フィルム（透明層）が透明原反２０に相当する。
【００３３】
上記単層フィルム（透明層）の「透明層」は、透明スキン層２１と同様に、ナノサイズの添加剤として分散剤が添加されている。また、「透明層」には、透明コア層２２と同様に、耐候剤もブレンドしている。
【００３４】
なお、透明原反２０に、抗ウイルス剤を添加してもよい。抗ウイルス剤としては、例えば、銀イオンを担持させたタイショーテクノス株式会社製の銀系無機添加剤（ビオサイドＴＢ−Ｂ１００）を使用することができる。
【００３５】
透明原反２０に抗ウイルス剤を添加することに限定されず、透明原反２０の表面保護層６０側の面のみに抗ウイルス剤を塗布しても良い。
＜透明コア層２２＞
【００３６】
透明コア層２２を構成する樹脂材料としては、熱可塑性樹脂があげられる。例えば透明ポリプロピレン樹脂に、耐候剤をブレンドしたものを使用する。
【００３７】
熱可塑性樹脂としては、例えば、ポリエチレン、ポリプロピレン、ポリメチルペンテン、ポリブテン、エチレン−プロピレン共重合体、エチレン−α−オレフィン共重合体、プロピレン−α−オレフィン共重合体等のポリオレフィン樹脂、ポリエチレンテレフタレート、ポリブチレンテレフタレート、ポリテトラメチレンテレフタレート、ポリエチレンナフタレート、ポリエチレンテレフタレート−イソフタレート共重合体、１，４−シクロヘキサンジメタノール共重合ポリエチレンテレフタレート、ポリアリレート、ポリカーボネート等のポリエステル系樹脂、エチレン−酢酸ビニル共重合体、エチレン−ビニルアルコール共重合体、エチレン−（メタ）アクリル酸（エステル）共重合体、エチレン−不飽和カルボン酸共重合体金属中和物（アイオノマー）等のオレフィン系共重合体樹脂等のポリオレフィン系樹脂、ポリ（メタ）アクリロニトリル、ポリメチル（メタ）アクリレート、ポリエチル（メタ）アクリレート、ポリブチル（メタ）アクリレート、ポリアクリルアミド等のアクリル系樹脂、６−ナイロン、６，６−ナイロン、６，１０−ナイロン等のポリアミド系樹脂、ポリスチレン、ＡＳ樹脂、ＡＢＳ樹脂等のスチレン系樹脂、ポリ塩化ビニル、ポリ酢酸ビニル、ポリビニルアルコール、ポリビニルアセタール、ポリビニルブチラール等のビニル系樹脂、ポリフッ化ビニル、ポリフッ化ビニリデン、ポリテトラフロロエチレン、エチレン−テトラフロロエチレン共重合体、エチレン−パーフロロアルキルビニルエーテル共重合体等のフッ素系樹脂等、或いはそれらの２種以上の混合物、共重合体、複合体、積層体等を使用できる。
【００３８】
なかでも、近年の環境問題に対する社会的な関心の高まりに鑑みれば、熱可塑性樹脂としてポリ塩化ビニル樹脂等の塩素（ハロゲン）を含有する熱可塑性樹脂を使用することは好ましくなく、非ハロゲン系の熱可塑性樹脂を使用することが好ましい。
【００３９】
特に、各種物性や加工性、汎用性、経済性等の面からは、非ハロゲン系の熱可塑性樹脂としてポリエステル系樹脂（非晶質又は二軸延伸）又はポリオレフィン系樹脂、特にポリオレフィン系樹脂を使用することが最も好ましい。例えば、ポリオレフィン系樹脂として、アイソタクチックペンタッド分率（ｍｍｍｍ分率）が９５％以上の高結晶性ホモポリプロピレン樹脂を３０質量％以上１００質量％以下含むポリプロピレン樹脂を使用することが好ましい。
【００４０】
透明コア層２２には、必要に応じて、例えば、充填剤、紫外線吸収剤、光安定剤、熱安定剤、酸化防止剤、帯電防止剤、滑剤、難燃剤、抗菌剤、防黴剤、減摩剤、光散乱剤及び艶調整剤等の各種の添加剤から選ばれる１種以上が添加されていても良い。
＜透明スキン層２１、２３＞
【００４１】
透明スキン層２１及び２３は、ポリプロピレン系の透明熱可塑性樹脂に、ナノサイズの添加剤としての分散剤を添加して形成している。また、透明スキン層２１、２３には、ナノサイズの添加剤としての分散剤に加え、無機フィラー（以下、ナノサイズの造核剤ともいう。）が添加されている。
【００４２】
透明スキン層２１、２３を構成する熱可塑性樹脂としては、特に制限はなく、透明コア層２２と同様の樹脂材料を用いることができる。
【００４３】
ナノサイズの造核剤は、単層膜の外膜を具備するベシクルに内包された、造核剤ベシクルの形でポリプロピレン樹脂に添加されて使用されることが好ましい。
【００４４】
また、透明スキン層２１、２３を構成する樹脂中の造核剤は、当該造核剤の一部を露出させた状態で、ベシクルに内包されていても良い。透明スキン層２１、２３は造核剤を含むため結晶化度を向上でき、化粧シート１０の耐擦傷性（耐傷性）を向上することができる。
【００４５】
ナノサイズの造核剤は、平均粒径が可視光の波長領域の１／２以下であることが好ましく、具体的には、可視光の波長領域が４００ｎｍ以上７５０ｎｍ以下であるので、平均粒径が３７５ｎｍ以下であることが好ましい。
【００４６】
ナノサイズの造核剤は、粒径が極めて小さいため、単位体積当たりに存在する造核剤の数と表面積とが粒子直径の三乗に反比例して増加する。その結果、各造核剤粒子間の距離が近くなるため、樹脂に添加された一の造核剤粒子の表面から結晶成長が生じた際に、結晶が成長している端部が直ちに、一の造核剤粒子に隣接する他の造核剤粒子の表面から成長している結晶の端部と接触し、互いの結晶の端部が成長を阻害して各結晶の成長が止まる。そのため、結晶性樹脂の結晶部における、球晶の平均粒径を小さく、例えば、球晶サイズを小さくして１μｍ以下とすることができる。
【００４７】
この結果、結晶化度の高い高硬度の樹脂フィルムとすることができると共に、曲げ加工時に生じる球晶間の応力集中が効率的に分散されるため、曲げ加工時の割れや白化を抑制した樹脂フィルムを実現することができる。
【００４８】
造核剤を単純添加した場合、樹脂中の造核剤が２次凝集することで粒径が大きくなる。
【００４９】
一方、造核剤ベシクルを添加する場合、樹脂中における分散性が向上するため、造核剤を単純添加した場合と比較して添加した造核剤量に対しする結晶核の数が大幅に増加する。
【００５０】
このため、樹脂の結晶部における球晶の平均粒径が小さくなり、曲げ加工時の割れや白化の発生を抑制することができる。よって、造核剤ベシクルを添加することにより結晶化度をより高めることができ、弾性率向上と加工性をより両立可能となる。
【００５１】
透明スキン層２１、２３は、例えば、主成分としてのポリプロピレン樹脂１００質量部に対して好ましくは０．０５質量部以上０．５質量部以下、より好ましくは０．１質量部以上０．３質量部以下の範囲内で造核剤が添加された樹脂材料により形成される。
【００５２】
造核剤ベシクルを用いる場合、樹脂材料への造核剤の添加量は、造核剤ベシクル中の造核剤に換算した添加量である。
【００５３】
造核剤の添加量が０．０５質量部未満の場合、ポリプロピレンの結晶化度が十分に向上せず、透明スキン層２１の耐傷性が十分に向上しないおそれがある。
【００５４】
また、造核剤の添加量が０．５質量部を超える場合、結晶核が過多のためポリプロピレンの球晶成長が逆に阻害され、結果的にポリプロピレンの結晶化度が十分に向上せず、透明スキン層２１、２３の耐傷性が十分に向上しないおそれがある。
【００５５】
ここで、「主成分」とは、透明スキン層２１を構成する樹脂材料の５０質量％以上を占める樹脂材料をいう。
【００５６】
また、造核剤をナノ化する手法としては、例えば、造核剤に対して主に機械的な粉砕を行ってナノサイズの粒子を得る固相法、造核剤や造核剤を溶解させた溶液中でナノサイズの粒子の合成や結晶化を行う液相法、造核剤や造核剤からなるガス・蒸気からナノサイズの粒子の合成や結晶化を行う気相法等の方法を適宜用いることができる。
【００５７】
固相法としては、例えば、ボールミル、ビーズミル、ロッドミル、コロイドミル、コニカルミル、ディスクミル、ハンマーミル、ジェットミル等が挙げられる。
【００５８】
また、液相法としては、例えば、晶析法、共沈法、ゾルゲル法、液相還元法、水熱合成法等が挙げられる。更に、気相法としては、例えば、電気炉法、化学炎法、レーザー法、熱プラズマ法等が挙げられる。
【００５９】
造核剤をナノ化する手法としては、超臨界逆相蒸発法が好ましい。超臨界逆相蒸発法とは、超臨界状態又は臨界点以上の温度条件下又は圧力条件下の二酸化炭素を用いて対象物質を内包したカプセル（ナノサイズのベシクル）を作製する方法である。
【００６０】
超臨界状態の二酸化炭素とは、臨界温度（３０．９８℃）及び臨界圧力（７．３７７３±０．００３０ＭＰａ）以上の超臨界状態にある二酸化炭素を意味し、臨界点以上の温度条件下又は圧力条件下の二酸化炭素とは、温度だけ又は圧力だけが臨界条件を越えた条件下の二酸化炭素を意味する。
【００６１】
また、超臨界逆相蒸発法による具体的なナノ化処理としては、まず超臨界二酸化炭素と外膜形成物質としてのリン脂質と内包物質としての造核剤との混合流体中に水相を注入し、攪拌することによって、超臨界二酸化炭素と水相のエマルジョンを生成させる。
【００６２】
つぎに、減圧することで、二酸化炭素が膨張・蒸発して転相が生じ、リン脂質が造核剤粒子の表面を単層膜で覆ったナノカプセル（ナノベシクル）を生成させる。
【００６３】
この超臨界逆相蒸発法を用いることにより、造核剤粒子表面で外膜が多重膜となる従来のカプセル化方法とは異なり、容易に単層膜のカプセルを生成することができるので、より小径なカプセルを調製することができる。
【００６４】
なお、造核剤ベシクルは、例えば、Ｂａｎｇｈａｍ法、エクストルージョン法、水和法、界面活性剤透析法、逆相蒸発法、凍結融解法、超臨界逆相蒸発法などによって調製される。造核剤ベシクルは、その中でも特に超臨界逆相蒸発法を用いて調整されることが好ましい。
【００６５】
造核剤ベシクルを構成する外膜は、例えば単層膜から構成される。また、その外膜は、例えば、リン脂質等の生体脂質を含む物質から構成される。
【００６６】
本明細書では、外膜がリン脂質のような生体脂質を含む物質から構成される造核剤ベシクルを、造核剤リポソームと称する。
【００６７】
外膜を構成するリン脂質としては、例えば、ホスファチジルコリン、ホスファチジルエタノールアミン、ホスファチジルセリン、ホスファチジン酸、ホスファチジルグリセロール、ホスファチジルイノシトール、カルジオピン、黄卵レシチン、水添黄卵レシチン、大豆レシチン、水添大豆レシチン等のグリセロリン脂質、スフィンゴミエリン、セラミドホスホリルエタノールアミン、セラミドホスホリルグリセロール等のスフィンゴリン脂質が挙げられる。
【００６８】
ベシクルの外膜となるその他の物質としては、例えば、ノニオン系界面活性剤や、これとコレステロール類もしくはトリアシルグリセロールの混合物などの分散剤が挙げられる。
【００６９】
このうち、ノニオン系界面活性剤としては、例えば、ポリグリセリンエーテル、ジアルキルグリセリン、ポリオキシエチレン硬化ヒマシ油、ポリオキシエチレンアルキルエーテル、ポリオキシエチレンソルビタン脂肪酸エステル、ソルビタン脂肪酸エステル、ポリオキシエチレンポリオキシプロピレンコポリマー、ポリブタジエン−ポリオキシエチレン共重合体、ポリブタジエン−ポリ（２−ビニルピリジン）、ポリスチレン−ポリアクリル酸共重合体、ポリエチレンオキシド−ポリエチルエチレン共重合体、ポリオキシエチレン−ポリカプロラクタム共重合体等の１種又は２種以上を使用することができる。コレステロール類としては、例えば、コレステロール、α−コレスタノール、β−コレスタノール、コレスタン、デスモステロール（５、２４−コレスタジエン−３β−オール）、コール酸ナトリウム又はコレカルシフェロール等を使用することができる。
【００７０】
また、リポソームの外膜は、リン脂質と分散剤との混合物から形成するようにしても良い。
【００７１】
本実施形態の化粧シート１０においては、造核剤ベシクルを、リン脂質からなる外膜を具備したラジカル捕捉剤リポソームとすることが好ましく、外膜をリン脂質から構成することによって、化粧シート１０の主成分である樹脂材料とベシクルとの相溶性を良好なものとすることができる。
【００７２】
造核剤としては、樹脂が結晶化する際に結晶化の起点となる物質であれば特に限定するものではない。造核剤としては、例えば、リン酸エステル金属塩、安息香酸金属塩、ピメリン酸金属塩、ロジン金属塩、ベンジリデンソルビトール、キナクリドン、シアニンブルー及びタルク等が挙げられる。特に、ナノ化処理の効果を最大限に得るべく、非溶融型で良好な透明性が期待できるリン酸エステル金属塩、安息香酸金属塩、ピメリン酸金属塩、ロジン金属塩を用いることが好ましいが、ナノ化処理によって材料自体の透明化が可能な場合には、有色のキナクリドン、シアニンブルー、タルクなども用いることができる。また、非溶融型の造核剤に対して、溶融型のベンジリデンソルビトールを適宜混合して用いるようにしても良い。
＜プライマー層３０＞
【００７３】
プライマー層３０は、図１に示すように、透明原反２０を挟んで、表面保護層６０とは逆側に位置し、主として接着性改善を目的で設けられるものである。
【００７４】
なお、プライマー層３０の機能には、接着性改善のほか、表面処理後の表面安定化、金属表面の防食、粘着性の付与、接着剤の劣化防止等も含まれる。
【００７５】
プライマー層３０は、例えばグラビア印刷法により固形分量が１ｇ／ｍ２となるようにウレタン系樹脂を塗工して形成している。
＜着色層４０＞
【００７６】
着色層４０は、図１に示すように、プライマー層３０の表面に位置し、印刷方法を用いて形成され、主として隠蔽性を付与する目的で設けられるものである。
【００７７】
着色層４０は、例えばグラビア印刷法により２液ウレタン系樹脂で印刷したものである。
＜印刷絵柄層５０＞
【００７８】
印刷絵柄層５０は、図１に示すように、着色層４０の表面に位置し、印刷方法を用いて形成され、化粧シート１０に意匠性を付与する目的で設けられるものである。
【００７９】
印刷絵柄層５０は、例えばグラビア印刷法によりウレタン系樹脂で絵柄を印刷したものである。
【００８０】
印刷方法としては、例えばグラビア印刷法を例示したが、これに限定されず、例えばオフセット印刷方法、凸版印刷方法、フレキソ印刷方法、スクリーン印刷法、インクジェット印刷法、静電印刷法等の各種の印刷方法の適用可能である。
【００８１】
印刷絵柄層５０の模様の種類は、使用目的や使用者の嗜好等により任意であり、例えば木目柄、石目柄、抽象柄等が一般的である。模様の種類は、上記例示した種類に限定されず、例えば全面ベタ印刷等であっても良い。
【００８２】
また、印刷絵柄層５０は単色であってもよい。
【００８３】
つまり、最近では、家や部屋毎の建具・造作材の柄に合わせるのではなく、単色が使われることがある。新築の場合、建具扉などと造作材では組み込むタイミングが異なる。
【００８４】
例えば、ドア枠や窓枠は家自体に組み込む必要があるため、施工の早い段階から取り付けることになるが、ドア自体は後で取り付けたり、取り外したりすることが可能である。
【００８５】
本実施形態によれば、枠材を単色にしておくと、中のドア柄が何であっても事前に対応することが可能となるため、ドア柄を後で決めることが可能になったり、老朽化してドアを変更する際にも枠材から壊して取り変えなくてもドアだけの変更で対応することが可能だったりもする。もちろん、ドア自体も単色にしておくこともできる。
【００８６】
また、本実施形態によれば、アパートなどでも全ての部屋を単色で統一することでロットを増やして生産性を上げることや単価を下げることもしやすくなるため、単色のシートを使うことによるメリットがある。
【００８７】
また、本実施形態によれば、白で仕上げた後に木目調にしたくなった場合に、本実施形態に係る化粧シート１０は、薄くても硬いことから、後で木目調に変えることも可能である。
【００８８】
印刷方法に用いられる印刷インキとしては、例えば塩酢ビ系インキ（シアン、マゼンタ、イエロー）を用いている。
【００８９】
なお、印刷インキとしては、ウレタン系樹脂を例示したが、これに限定されず、例えば有機又は無機の染料又は顔料等の着色剤等でも良いし、又、充填材、粘着付与剤、可塑剤、安定剤、分散剤、消泡剤、レベリング剤、界面活性剤、乾燥剤等の適宜の添加剤や、溶剤又は希釈剤等と共に、合成樹脂等からなる結着剤中に分散してなるものである。
＜表面保護層６０＞
【００９０】
表面保護層６０は、図１に示すように、透明原反２０の印刷絵柄層５０とは逆側の面側に位置し、印刷方法を用いて形成され、耐磨耗性や耐水性等の表面物性を付与する目的で設けられるものである。
【００９１】
表面保護層６０は単層でも良く、また複数の層を重ねて表面保護層６０としても良い。図１に示すように、本実施形態に係る化粧シート１０では、表面保護層６０として、第１表面保護層６１及び第２表面保護層６２の２層が設けられている。表面保護層６０が一層から構成される構造（単層構造）の場合、第１表面保護層６１が表面保護層６０となる。
【００９２】
第１表面保護層６１及び第２表面保護層６２を含む表面保護層６０は、それぞれの層を、硬化型樹脂の種類に応じて、既知のコーティング装置、熱乾燥装置及び紫外線照射装置を用いて塗布及び塗膜の硬化を行うことで形成する。
【００９３】
表面保護層６０は、曲げ加工性、耐候性、耐傷付性や清掃性に関してその優劣を左右する重要な役割をもつ。表面保護層６０は、硬化型樹脂（硬化性樹脂）を主成分とする。すなわち樹脂成分が実質的に硬化型樹脂から構成されることが好ましい。実質的とは、例えば樹脂全体を１００質量部とした場合に８０質量部以上が硬化型樹脂であることを指す。表面保護層６０には、必要に応じて、耐候剤、可塑剤、安定剤、充填剤、分散剤、染料、顔料等の着色剤、溶剤、紫外線吸収剤、熱安定剤、光安定剤、ブロッキング防止剤、触媒捕捉剤、着色剤、光散乱剤および艶調整剤等の各種添加剤等を含んでもよい。
＜第１表面保護層６１＞
【００９４】
第１表面保護層６１は、表面保護層６０を構成する層（第１表面保護層６１、第２表面保護層６２）のうち、最表面（最外面）に位置する層（最表層）である。本実施形態では、第１表面保護層６１は、熱硬化性樹脂、紫外線硬化型樹脂又は電子線硬化型樹脂のうち少なくとも１種を含んでいる。なお、電子線硬化型樹脂と紫外線硬化型樹脂とをまとめて電離放射線硬化型樹脂と記載する。第１表面保護層６１は、一般的に反応性樹脂を塗工することにより塗膜形成をし、その後加熱や電離放射線照射により塗膜を硬化させる方法で形成することができる。第１表面保護層６１においては、硬化方法の違いによる特性差もある。例えば、一般的に電離放射線硬化型樹脂で形成された第１表面保護層６１は、硬化反応後の架橋度が高いことから硬度も高く、耐傷性に優れる傾向にある。一方で、熱硬化性樹脂で形成された第１表面保護層６１は、比較的架橋度が低いために硬度が低く、折り曲げや基材への追従などの柔軟性に優れる傾向にある。
【００９５】
第１表面保護層６１は、熱硬化性樹脂、紫外線硬化型樹脂又は電子線硬化型樹脂のいずれか１種を主成分としてもよい。つまり、第１表面保護層６１の主成分は、熱硬化性樹脂単体であってもよいし、紫外線硬化型樹脂又は電離放射線硬化型樹脂単体であってもよい。
【００９６】
例えば、化粧シート１０を部材として複雑な形状が多い建具に用いる場合は、柔軟性（例えば加工適正）が要求されることが多い。このため、例えば建具に用いる化粧シート１０において、第１表面保護層６１の主成分には、熱硬化性樹脂を用いることが好ましい。また、化粧シート１０において柔軟性よりも耐傷性が求められる場合には、電離放射線硬化型樹脂を用いることが好ましい。
【００９７】
また、第１表面保護層６１の主成分は、熱硬化性樹脂、紫外線硬化型樹脂及び電子線硬化型樹脂の混合物であってもよい。当該混合物を主成分とする場合、使用用途によって、第１表面保護層６１における熱硬化性樹脂、紫外線硬化型樹脂又は電子線硬化型樹脂の比率をコントロールすることで、化粧シート１０を各種用途の要求に応じて使い分けることができる。
【００９８】
例えば、化粧シート１０を建具に用いる場合、第１表面保護層６１の主成分となる熱硬化性樹脂、紫外線硬化型樹脂及び電子線硬化型樹脂の混合物は、熱硬化性樹脂を最も多く含有することが好ましい。具体的には、当該混合物において熱硬化性樹脂が５０重量％を超えていればよく、７０重量％以上を占めることが好ましく、７５重量％以上を占めることがより好ましく、８０重量％以上を占めることがさらに好ましい。
【００９９】
また、例えば、化粧シート１０に耐傷性が求められる場合、第１表面保護層６１の主成分となる熱硬化性樹脂、紫外線硬化型樹脂及び電子線硬化型樹脂の混合物は、紫外線硬化型樹脂又は電子線硬化型樹脂の少なくとも一方を最も多く含有することが好ましい。具体的には、当該混合物において紫外線硬化型樹脂又は電子線硬化型樹脂が５０重量％を超えていればよく、７０重量％以上を占めることが好ましく、７５重量％以上を占めることがより好ましく、８０重量％以上を占めることがさらに好ましい。
【０１００】
このように、表面保護層６０のうちの最表層に当たる第１表面保護層６１の主成分が、熱硬化性樹脂、紫外線硬化型樹脂及び電子線硬化型樹脂の混合物とすることで、耐傷性を満足させると同時に曲げ加工においては表面保護層６０の白化や割れが発生し難くなる。
【０１０１】
ただし、第１表面保護層６１に用いる樹脂の硬化方法の違いのみで、上記のような耐傷付性や加工適性といった化粧シート１０の性能が決まるわけではない。化粧シート１０の性能（ここでは耐傷付性や加工適性）は、樹脂自体の材料設計やフィラーなどの添加剤の添加作用、つまり表面保護層６０に含まれる各種成分の物性が性能に大きく寄与する。このため、表面保護層６０全体としての設計が重要になってくる。
〔電離放射線硬化型樹脂〕
【０１０２】
ここで第１表面保護層６１に用いる電離放射線硬化型樹脂（紫外線硬化型樹脂及び電子線硬化型樹脂を含む）としては、特に限定されず、紫外線、電子線等の電離放射線の照射により重合架橋反応可能なラジカル重合性二重結合を分子中に含むプレポリマー（オリゴマーを含む）及び／又はモノマーを主成分とする透明性樹脂が使用できる。これらのプレポリマー又はモノマーは、単体又は複数を混合して使用できる。電離放射線硬化型樹脂における硬化反応は、通常、架橋硬化反応である。
【０１０３】
具体的には、上述のプレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。ここで、（メタ）アクリロイル基とは、アクリロイル基又はメタクリロイル基の意味である。
【０１０４】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらの分子量としては、通常２５０〜１０００００程度が好ましい。
【０１０５】
ラジカル重合性不飽和基を有するモノマーとしては、例えば、単官能モノマーとして、メチル（メタ）アクリレート、２−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【０１０６】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。
【０１０７】
また、上述のプレポリマーとして、ポリエンとポリチオールとの組み合わせによるポリエン／チオール系のプレポリマーも好ましい。チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【０１０８】
電離放射線硬化型樹脂を硬化させるために用いる電離放射線としては、電離放射線硬化型樹脂（組成物）中の分子を硬化反応させ得るエネルギーを有する電磁波又は荷電粒子が用いられる。通常は紫外線又は電子線を用いればよいが、可視光線、Ｘ線、イオン線等を用いてもよい。
【０１０９】
紫外線源としては、例えば、超高圧水銀灯、高圧水銀灯、低圧水銀灯、カーボンアーク灯、ブラックライト、メタルハライドランプ等の光源が使用できる。紫外線の波長としては、通常、１９０ｎｍ以上３８０ｎｍ 以下の範囲が好ましい。
【０１１０】
電子線源としては、例えば、コッククロフトワルトン型、バンデグラフト型、共振変圧器型、絶縁コア変圧器型、又は直線型、ダイナミトロン型、高周波型等の各種電子線加速器が使用できる。その中でも、特に１００ｋｅＶ以上１０００ｋｅＶ以下の範囲のエネルギーをもつ電子を照射できるものが好ましく、１００ｋｅＶ以上３００ｋｅＶのエネルギーをもつ電子を照射できるものがより好ましい。
〔熱硬化性樹脂〕
【０１１１】
ここで第１表面保護層６１に用いる熱硬化性樹脂としては、特に限定されないが、例えば２液硬化型ウレタン系樹脂が挙げられる。２液硬化型ウレタン系樹脂としては特に限定されないが、中でも主剤としてＯＨ基を有するポリオール成分（アクリルポリオール、ポリエステルポリオール、ポリエーテルポリオール、エポキシポリオール等）と、硬化剤成分であるイソシアネート成分（トリレンジイソシアネート、ヘキサメチレンジイソシアネート、メタキシレンジイソシアネート等）とを含むものが使用できる。また熱硬化性樹脂としてはこれらに限られず、１液反応硬化型のポリウレタン系樹脂や、１液又は２液反応硬化型のエポキシ系樹脂などを用いてもよい。
【０１１２】
また、第１表面保護層６１は、界面活性剤が添加されている。界面活性剤は、カチオン性界面活性剤、両性界面活性剤又は非イオン性界面活性剤の少なくとも一種を含んでいる。界面活性剤が添加されていることにより、銀系抗ウイルス剤と第１表面保護層６１のバインダ中の相溶性が良好となり、塗工中の抗ウイルス剤の沈殿等による濃度のばらつきが抑制された化粧シートを得ることができる。
【０１１３】
また、第１表面保護層６１の層厚は、３μｍ以上１５μｍ以下の範囲内が望ましい。第１表面保護層６１の厚さが３μｍ以上であれば、耐傷性、耐摩耗性、耐候性等、各種耐性が向上する。第１表面保護層６１の厚さが１５μｍ以下であれば、必要以上に多くの量の樹脂材料を使用する必要がなくコストを低減することができる。
〔抗ウイルス剤〕
【０１１４】
第１表面保護層６１は、抗ウイルス性を向上させる抗ウイルス剤を含んでいる。抗ウイルス剤は、銀系材料であることが好ましい。具体的には、抗ウイルス剤は、無機系であり、その活性成分として銀を使用している。
【０１１５】
抗ウイルス剤としては、無機化合物のゼオライト、アパタイト、ジルコニアなどの物質に銀イオン、銅イオン、亜鉛イオンのいずれかの金属イオンを取り込んで形成した抗菌性ゼオライト、抗菌性アパタイト、抗菌性ジルコニア等の無機系抗菌剤が使用できる。また抗ウイルス剤としてジンクピリジオン、２−（４−チアゾリル）−ベンゾイミダゾール、１０、１０−オキシビスフェノキサノジン、有機チツソイオウハロゲン系、ピリジン−２−チオール−オキシド等が使用できるが、抗ウイルス効果の点で銀系抗ウイルス剤が優れている。
【０１１６】
また、抗ウイルス剤は銀系材料が無機材料に担持されている構成であってもよい。これにより、ウイルス効果の持久性の優れた化粧シート１０を得ることができる。
【０１１７】
第１表面保護層６１における抗ウイルス剤の添加量は、第１表面保護層６１の固形分に対して０．２質量％以上１０質量％以下の範囲内である。抗ウイルス剤の添加量が０．２質量％以上である場合、抗ウイルス剤が効果的に作用し、抗ウイルス性が向上する。抗ウイルス剤の添加量が１０質量％以下である場合、耐傷性が向上し、１０質量％よりも大きい場合には、第１表面保護層６１の機械強度への影響が大きい。
【０１１８】
抗ウイルス剤の平均粒径は、第１表面保護層６１の厚さの０．５倍以上２倍以下であることが望ましい。すなわち、抗ウイルス剤の平均粒径をΦ、第１表面保護層６１の厚さをＤとしたときに、０．５≦Φ≦２Ｄの関係が成り立つことが望ましい。抗ウイルス剤の平均粒径が第１表面保護層６１の０．５倍以上２倍以下である場合、抗ウイルス剤との接触面先拡大、及び抗ウイルス剤自体の表面積拡大により抗ウイルス性が良好になる。
【０１１９】
また、抗ウイルス剤の平均粒径は、１μｍ以上１０μｍ以下であることが望ましい。抗ウイルス剤の平均粒径が１μｍ以上である場合、第１表面保護層６１と抗ウイルス剤との接触面積が向上し、抗ウイルス性が良好になる。抗ウイルス剤の平均粒径が１０μｍ以下である場合、耐傷性が向上する。
【０１２０】
また、抗ウイルス剤の粒径分布のピークは複数存在していることが好ましい。具体的には、抗ウイルス剤の粒径分布のピークは２つのピークを有し、２つのピークは、１μｍ以上５μｍ以下の範囲である第１ピークと、５μｍ以上１０μｍ以下の範囲である第２ピークとを含んでいることが好ましい。ここで、抗ウイルス剤の粒径の第２ピークは、第１ピークより大きい値とする。抗ウイルス剤の粒径分布のピークが複数存在していることにより、抗ウイルス剤の充填密度がより向上し、抗ウイルス剤をより多く添加することができる。このため、抗ウイルス剤との接触面積が拡大し、抗ウイルス自体の表面積も拡大することにより、抗ウイルス性が向上する。
【０１２１】
また、本実施形態に係る化粧シート１０において、例えば耐汚染性向上策として、化粧シート１０の最表面（第１表面保護層６１）にシリコン系成分（例えばシリコン樹脂）やフッ素系成分（例えばフッ素樹脂）を設定してもよい。
〔シリコン樹脂〕
【０１２２】
シリコン樹脂を用いる場合は、周囲との密着性や相溶性の問題から変性シリコンを用いることが好ましい。第１表面保護層６１を構成する硬化型樹脂が紫外線硬化型樹脂又は電子線硬化型樹脂から形成される場合には、変性シリコンは、電離放射線反応性の変性シリコン樹脂であることが好ましい。また第１表面保護層６１を構成する硬化型樹脂が熱硬化性樹脂から形成される場合には、変性シリコンは、熱反応性の変性シリコン樹脂であることが好ましい。また、第１表面保護層６１を構成する硬化型樹脂が電離放射線硬化型樹脂及び熱硬化性樹脂の混合から形成される場合には、上記変性シリコンは、電離放射線反応性及び熱反応性の少なくとも一方からなる変性シリコン樹脂であることが好ましい。
【０１２３】
変性シリコンは、反応性変性シリコンと非反応性シリコンとに分類できる。熱反応性の変性シリコンとしては、モノアミン変性シリコン、ジアミン変性シリコン、エポキシ変性シリコン、カルビノール変性シリコン、カルボキシ変性シリコン、メルカプト変性シリコン、シラノール変性シリコン、アルコール変性シリコン、ジオール変性シリコンが例示出来る。また、電離放射線反応性の変性シリコンとしては、アクリル変性シリコン、メタクリル変性シリコンが例示できる。また、非反応性変性シリコンであるポリエーテル変性シリコン、アラルキル変性シリコン、長鎖アルキル変性シリコン、高級脂肪酸エステル変性シリコンが例示出来る。またこれらの変性シリコン製造メーカーとしては信越化学工業株式会社、東レ・ダウコーニング株式会社、モメンティブ・パフォーマンス・マテリアルズ・ジャパン合同会社、旭化成ワッカーシリコーン株式会社などが挙げられる。
〔フッ素樹脂〕
【０１２４】
フッ素樹脂は最小レベルの表面張力を示すことが広く知られており、耐汚染材料として好適である。第１表面保護層６１が含有するフッ素樹脂としては、例えば、四フッ化エチレン樹脂、四フッ化エチレン―エチレン共重合体、ポリビニリデンフルオライドなどが挙げられ、これら以外にも多くの誘導体を用いることができる。またこれらのフッ素樹脂のメーカーとしてはダイキン工業株式会社、三井・デュポンフロロケミカル株式会社などが挙げられる。第１表面保護層６１が含有するフッ素樹脂の量は、１０質量部以上１００質量部以下が好ましい。より好ましくは２０質量部以上である。ここで、フッ素樹脂自体が硬化型樹脂であっても良い。すなわち、フッ素樹脂の一部が、表面保護層６０（第１表面保護層６１、第２表面保護層６２）の主成分である硬化型樹脂の一部を兼ねていても良い。例えば、第２表面保護層６２の樹脂成分全部がフッ素樹脂であっても良い。
【０１２５】
このように、本実施形態に係る化粧シート１０において、表面保護層６０の最表層、すなわち第１表面保護層６１に、シリコン系成分又はフッ素系成分のうち少なくともいずれか一方が含まれていてもよい。これにより、化粧シート１０の耐汚染性を向上することができる。耐汚染性が向上されると、ウイルスが化粧シート１０の表面に長期間存在することを抑制することができ、結果として、抗ウイルス性をさらに向上させることができる。
【０１２６】
また、化粧シート１０の各層の接着強度を向上するために、透明原反２０と表面保護層６０との層間に、イソシアネート系硬化剤を使用する２液硬化型ウレタン系接着剤を含む接着層を設けてもよい。
［第２表面保護層］
【０１２７】
第２表面保護層６２は、表面保護層６０を構成する層（第１表面保護層６１、第２表面保護層６２）のうち、最表層と透明原反２０との間に形成された層（内側層）である。本実施形態では、第２表面保護層６２は、第１表面保護層６１と同様に、熱硬化性樹脂、紫外線硬化型樹脂又は電子線硬化型樹脂のうち少なくとも１種を含んでいる。なお、熱硬化性樹脂、紫外線硬化型樹脂又は電子線硬化型樹脂については、第１表面保護層６１に含まれる硬化型樹脂と同様であるため説明を省略する。
【０１２８】
第２表面保護層６２は、第１表面保護層６１と同様に抗ウイルス剤及び界面活性剤を含んでいてもよい。このとき、第２表面保護層６２に含まれる抗ウイルス剤は、第１表面保護層６１に含まれる抗ウイルス剤と同様の材料でもよいし、また第１表面保護層６１に含まれる抗ウイルス剤とは異なる材料でもよい。
【０１２９】
なお、第１表面保護層６１を、第２表面保護層６２と比較して艶の高い層とすることで、印刷絵柄層５０の絵柄と同調した絵柄で印刷するようにしてもよい。すなわち、表面保護層６０にグロス／マットコートをすることで、印刷絵柄層５０の絵柄と同調させるようにしてもよい。
また、第１表面保護層６１の表面は、印刷絵柄層５０の絵柄と同調させたエンボス部を形成しても良い。
【０１３０】
ここで、エンボス部というと、それなりの高低差のイメージを持つが、第２表面保護層６２と印刷絵柄層５０の絵柄と同調した第１表面保護層６１との高低差は、実際には数μｍオーダーの高低差しかなく、表面保護層６０にグロス／マットコートをすることで、絵柄と同調させる、という表現と同様の意味である。
＜基材９１＞
【０１３１】
基材９１としては、南洋材合板、パーティクルボード、中密度繊維板（以後ＭＤＦ）、日本農林規格に規定される普通合板等が使用可能である。また、木紛添加オレフィン系樹脂からなる基材も使用可能である。基材９１の厚さは３ｍｍ以上２５ｍｍ以下程度が好適である。なお基材９１は、アルミなどの金属やプラスチックなどの樹脂、またはそれらの複合材料であっても良い。基材９１を形成することにより、重歩行時における靴のかかとや小石による傷の発生を抑制可能な化粧材１２を提供することができる。
＜接着剤層９２＞
【０１３２】
接着剤層９２は、化粧シート１０のプライマー層３０において着色層４０とは反対の面側に設けられる基材９１との接着に用いられる接着剤との密着性を向上させるために、必要に応じて施されるものである。例えば、基材９１が木質系材料で形成されている場合には、接着剤として、酢酸ビニルエマルジョン系、２液硬化型ウレタン系等の接着剤が使用されるため、接着剤層９２は、これらの接着剤に合わせた樹脂設計とすることが望ましい。例えば、ウレタン系、アクリル系、エチレン−酢酸ビニル共重合体、塩化ビニル−酢酸ビニル共重合体系、ポリエステル系等を用いることができる。特に、ポリエステルポリオールとポリイソシアネートとの配合による２液硬化型ウレタン系のプライマー剤等が好ましい。また、例えば、シリカや硫酸バリウム、炭酸カルシウム等の無機質粉末を添加すると、巻取保存時のブロッキングの防止や投錨効果による接着力の向上に有効である。
（化粧シート１０の製造方法）
【０１３３】
化粧シート１０は、上記した構成を有するものであり、その製造方法は、次の第１の工程から第３の工程を有し、インラインで製造するものである。
【０１３４】
ここで、「インライン」は、フィルム同士をラミネートするラミネート工程が無いため、通常、複数の工程となる印刷を、一つのライン、すなわちワンラインで加工できることを意味する。すなわち、印刷から表面保護層６０を付与するまでの製造工程を１工程のインラインで行うことができる。
【０１３５】
（１）第１の工程
【０１３６】
第１の工程は、透明のポリプロピレン系の熱可塑性樹脂を用いた透明コア層２２と、透明コア層２２の表裏面側にそれぞれ位置し、熱可塑性樹脂にナノサイズの添加剤としての分散剤を添加した透明スキン層２１、２３と、を押出し成形した単層フィルムである透明原反２０を製造する工程である。
【０１３７】
（２）第２の工程
【０１３８】
第２の工程は、第１の工程で製造した透明原反２０の裏面側に、印刷絵柄層５０と、着色層４０と、プライマー層３０とを順に形成する工程である。
【０１３９】
（３）第３の工程
【０１４０】
第３の工程は、第２の工程の後、又は第２の工程に先立ち、前記第１の工程で製造した透明原反２０の表面側に、表面保護層６０を形成する工程である。
【０１４１】
上記工程の順番は、第１の工程、第２の工程、第３の工程の順番と、第１の工程、第３の工程、第２の工程の順番との二通りである。
＜化粧シート１０の主な特徴＞
【０１４２】
本実施形態に係る化粧シート１０の主な特徴は、次の通りである。
【０１４３】
（１）本実施形態に係る化粧シート１０は、透明オレフィンシートから構成される単層フィルムである透明原反２０の裏面側つまり表面保護層６０とは逆の面側に、絵柄を印刷した印刷絵柄層５０、着色層４０、プライマー層３０が順に形成され、透明原反２０の表面側に、表面保護層６０が形成され、透明原反２０の表面側及び裏面側のいずれにも、他のフィルムからなるラミネート層を有しない化粧シートである。さらに、透明原反２０は、透明スキン層２１、透明コア層２２、透明スキン層２３の順に、２種３層の構成となるように、透明のポリプロピレン系の熱可塑性樹脂を用いて押出し成形により製造されたものであり、透明スキン層２１、２３には、ナノサイズの添加剤としての分散剤が添加されている。
【０１４４】
そのため、化粧シート１０の製造時には、他のシートをラミネートするラミネート工程がないため、印刷から表面保護層６０を付与するまでの製造工程を１工程のインラインで行うことができる。
【０１４５】
また、本実施形態によれば、必要に応じて、表面保護層６０にグロス／マットコートをすることで、絵柄と同調させることもできる。
【０１４６】
さらに、本実施形態によれば、従来の化粧シートが複層であるために、シートを薄膜化するにも成膜上の限界と、シートの硬さとが得られないという問題があったが、本実施形態に係る化粧シート１０は、単層であるため、薄膜化が容易であり、更にナノサイズの添加剤を使用することで、薄膜でもシートを硬くすることができる。
【０１４７】
そして、本実施形態に係る化粧シート１０は、表面保護層６０の第１表面保護層６１に、抗ウイルス剤を添加し、抗ウイルス剤の添加量は、第１表面保護層６１の固形分に対して０．２質量部以上１０質量部以下としている。そのため、第１表面保護層６１の機械強度に影響を与えず、より高い抗ウイルス性を実現することができ、結果的に、抗ウイルス性に優れ、薄膜でも硬い化粧シートを容易に作製することができる。
【０１４８】
ここで、従来、化粧紙や化粧板地等に抗ウイルス性を付与するため、抗ウイルス剤を該当素材中に添加したり、練り込んだりする方法、又は後工程にて塗装する方法等が行われている。また、抗ウイルス性を有する化粧シートも公知のものであり市販されている。
【０１４９】
しかしながら、抗ウイルス性を必要とするのは化粧材のごく薄い表面だけでよいが、従来は樹脂に練り込む方法や塗料に練り込む方法が取られており、必ずしも最適な抗ウイルス性塗膜形成法とは言えない。また、抗ウイルス剤をプラスチック成形品等に練り込む場合は、製造工程やコストが増加したり、生産性が低下する等の問題が発生したりし易い。また、成形用樹脂や塗料用樹脂に抗ウイルス剤を練り込む場合、その樹脂の中には樹脂組成物としての必要成分として顔料、染料、硬化剤、触媒等が混合されており、これらの物が抗菌剤に変色、抗菌作用の低下等の悪影響を与える場合があり、各樹脂との適正を個々に検討する必要がある。つまり、従来の樹脂組成物はそのまま使用することは出来ず、基材、用途毎に樹脂組成を検討する必要があり、作業が煩雑となる問題が生じる。また、抗ウイルス剤を成形用樹脂に練り込む場合、大部分の抗ウイルス剤は樹脂に練り込まれて成形品の中に入っていて抗ウイルス作用を示さないため、抗ウイルス剤の使用方法としては経済的に大きな問題となる。
【０１５０】
本実施形態に係る化粧シート１０によれば、上述のように抗ウイルス性に優れ、薄膜でも硬い化粧シートを容易に作製することができる。
【０１５１】
（２）本実施形態に係る化粧シート１０は、ナノサイズの添加剤としての分散剤に加え、無機フィラーが添加されている。
【０１５２】
本実施形態によれば、一層の薄膜化、並びに耐傷付き性能を向上できる。
【０１５３】
（３）本実施形態に係る化粧シート１０は、印刷絵柄層５０の絵柄と同調させたエンボス部２５が形成されている。
【０１５４】
本実施形態によれば、従来の化粧シートが複層であるため、印刷絵柄層５０の付与と、ラミネートフィルム表面の表面保護層６０との同調表現が困難であるのに対し、インラインで透明オレフィンシートある透明原反２０の表裏面側に、絵柄印刷とエンボス部２５とを付与することで、容易に同調させることができる。
【０１５５】
また、下地が天然木や木目調のシートに、化粧シート１０を重ねて貼ることにより、下地意匠を活かしつつ、性能向上やさらなる意匠向上を図ることができる。
【０１５６】
（４）本実施形態に係る化粧シート１０の抗ウイルス剤の平均粒径は、１μｍ以上１０μｍ以下である。
【０１５７】
この構成によれば、抗ウイルス剤の接触面積が拡大し、また抗ウイルス剤自体の表面積が拡大することにより高い抗ウイルス性を実現することができる。
【０１５８】
（５）抗ウイルス剤の平均粒径を、第１表面保護層６１の厚さの０．５倍以上２倍以下としたため、抗ウイルス剤と第１表面保護層６１との接触面積の拡大、及び抗ウイルス剤自体の表面積拡大により良好な抗ウイルス性を実現できる。
【０１５９】
（６）抗ウイルス剤の粒径は、複数のピークを有するため、抗ウイルス剤の充填密度がより向上し、抗ウイルス剤をより多く添加することができ、その結果、抗ウイルス剤との接触面積が拡大し、抗ウイルス自体の表面積も拡大することにより、抗ウイルス性を向上させることができる。
【０１６０】
（７）化粧シート１０を用いて化粧タックシート１１や化粧材１２を構成するため、これら化粧タックシート１１や化粧材１２を、例えば、建築物の内外装や建具、家具等また、床等に適用することによって、耐傷性と共に抗ウイルス性を持たせることができる。
【実施例１】
【０１６１】
本発明に係る化粧シート１０の効果を確認するために行った実施例を具体的に説明する。なお、本発明は、以下の実施例に限定されるものではない。
＜実施例及び比較例の試験体の作製＞
（実施例１）
【０１６２】
単層シートを下記の材料と手順で作製した。
【０１６３】
透明コア層２２として、ポリプロピレン系の透明熱可塑性樹脂に、耐候剤をブレンドしたものを用い、透明スキン層２１及び２３として、ポリプロピレン系の透明熱可塑性樹脂にナノサイズの添加剤としての分散剤等を添加したものを用いてナノ化し、例えば、透明スキン層２１：透明コア層２２：透明スキン層２３が、０．５：９：０．５の厚みが比率であり、総厚５０μｍとなるように押し出し成形を行い透明原反２０を作成した。
【０１６４】
透明原反２０の裏面側、すなわち、透明スキン層２１側の面に、グラビア印刷法によりウレタン系樹脂で絵柄を印刷し印刷絵柄層５０を付与した後、２液ウレタン系樹脂で着色層４０を付与した。
【０１６５】
次に、着色層４０の透明原反２０とは逆側の面にグラビア印刷法により固形分量が１ｇ／ｍ２となるようにウレタン系樹脂を塗工し、プライマー層３０を形成した。
【０１６６】
次に、透明原反２０の着色層４０とは逆側の面に、表面保護層６０の第２表面保護層６２として、熱硬化性樹脂（ＤＩＣグラフィックス株式会社製Ｗ４８０）を厚み３μｍにて塗工し、さらに第２表面保護層６２の上に、第１表面保護層６１として、熱硬化性樹脂（ＤＩＣグラフィックス株式会社製Ｗ４８０）を３μｍの厚さで塗工した。このとき、第１表面保護層６１の熱硬化性樹脂中に、抗ウイルス剤として、無機系材料に銀イオンを担持させたタイショーテクノス株式会社製の銀系無機添加剤（ビオサイドＴＢ−Ｂ１００）を、固形分比率で０．２質量％配合した。また、抗ウイルス剤の平均粒径（Φ）を５μｍとした。このとき、抗ウイルス剤の粒径分布の第１ピークを３μｍとし、第２のピークを７μｍとした。また、第１表面保護層６１の厚さＤ（本実施例では、３μｍ）に対する抗ウイルス剤の平均粒径（Φ）を１．６７Ｄとした。
【０１６７】
続いて加熱により熱硬化性樹脂を硬化させ、実施例１の化粧シートを作製した。
（実施例２）
【０１６８】
透明原反２０の厚みを１３０μｍに変更した。それ以外は実施例１と同様の方法で、実施例２の化粧シートを作製した。
（実施例３）
【０１６９】
抗ウイルス剤の添加量を７質量％に変更した。それ以外は実施例１と同様の方法で、実施例３の化粧シートを作製した。
（実施例４）
【０１７０】
実施例１における第２表面保護層６２として熱硬化性樹脂（ＤＩＣグラフィックス製Ｗ４８０）を厚み３μｍにて塗工し、第１表面保護層６１として紫外線硬化型樹脂（ＤＩＣグラフィックス株式会社製ウレタンアクリレート樹脂）中に平均粒径が５μｍの無機材料に、銀イオンを担持させたタイショーテクノス株式会社製の銀系無機添加剤（ビオサイドＴＢ−Ｂ１００）を、固形分比率で７％配合し、これを６μｍで塗工した。これ以外は、実施例３と同様にして実施例４の化粧シートを得た。
（実施例５）
【０１７１】
抗ウイルス剤の添加量を１０質量％に変更した。それ以外は実施例３と同様の方法で、実施例５の化粧シートを作製した。
（実施例６）
【０１７２】
抗ウイルス剤の平均粒径（Φ）を１μｍに変更した。それ以外は実施例３と同様の方法で、実施例６の化粧シートを作製した。
（実施例７）
【０１７３】
抗ウイルス剤の平均粒径（Φ）を１０μｍに変更した。それ以外は実施例３と同様の方法で、実施例７の化粧シートを作製した。
（実施例８）
【０１７４】
抗ウイルス剤の粒径の第１ピークを０．１μｍに変更した。それ以外は実施例３と同様の方法で、実施例８の化粧シートを作製した。
（実施例９）
【０１７５】
抗ウイルス剤の粒径の第１ピークを１μｍに変更した。それ以外は実施例３と同様の方法で、実施例９の化粧シートを作製した。
（実施例１０）
【０１７６】
抗ウイルス剤の粒径の第１ピークを５μｍに変更した。それ以外は実施例３と同様の方法で、実施例１０の化粧シートを作製した。
（実施例１１）
【０１７７】
抗ウイルス剤の粒径の第１ピークを６μｍに変更した。それ以外は実施例３と同様の方法で、実施例１１の化粧シートを作製した。
（実施例１２）
【０１７８】
抗ウイルス剤の粒径の第２ピークを４μｍに変更した。それ以外は実施例３と同様の方法で、実施例１２の化粧シートを作製した。
（実施例１３）
【０１７９】
抗ウイルス剤の粒径の第２ピークを５μｍに変更した。それ以外は実施例３と同様の方法で、実施例１３の化粧シートを作製した。
（実施例１４）
【０１８０】
抗ウイルス剤の粒径の第２ピークを１０μｍに変更した。それ以外は実施例３と同様の方法で、実施例１４の化粧シートを作製した。
（実施例１５）
【０１８１】
抗ウイルス剤の粒径の第２ピークを２０μｍに変更した。それ以外は実施例３と同様の方法で、実施例１５の化粧シートを作製した。
（実施例１６）
【０１８２】
抗ウイルス剤の粒径の第１ピークを０．１μｍに変更し、第２ピークを４μｍに変更した。それ以外は実施例３と同様の方法で、実施例１６の化粧シートを作製した。
（実施例１７）
【０１８３】
抗ウイルス剤の粒径の第１ピークを１０μｍに変更し、第２ピークを２０μｍに変更した。それ以外は実施例３と同様の方法で、実施例１７の化粧シートを作製した。
（実施例１８）
【０１８４】
第１表面保護層の厚さを２μｍに変更した。それ以外は実施例３と同様の方法で、実施例１８の化粧シートを作製した。
（実施例１９）
【０１８５】
第１表面保護層の厚さを１５μｍに変更した。それ以外は実施例３と同様の方法で、実施例１９の化粧シートを作製した。
（実施例２０）
【０１８６】
第１表面保護層の厚さを２５μｍに変更した。それ以外は実施例３と同様の方法で、実施例２０の化粧シートを作製した。
（比較例１）
【０１８７】
透明原反として厚さ５５μｍの顔料配合着色ポリエチレンシート（リケンテクノス株式会社製）を用い、透明原反の一方の面にグラビア印刷によってウレタンインキ（東洋インキ製造株式会社製ラミスター）を用いて絵柄印刷層として形成した。
【０１８８】
次に、絵柄印刷層上に透明ＰＰ層としてホモポリプロピレン樹脂（プライムポリマー株式会社製）（以下、当名ＰＰ層ともいう。）、７０μｍを押出ラミネートした。なお、透明原反及び透明ＰＰ層は、ナノ化しなかった。
【０１８９】
続いて、第１実施例と同様に、表面保護層６０の第２表面保護層として、熱硬化性樹脂（ＤＩＣグラフィックス株式会社製Ｗ４８０）を厚み３μｍにて塗工し、さらに第２表面保護層の上に、第１表面保護層として、熱硬化性樹脂（ＤＩＣグラフィックス株式会社製Ｗ４８０）を３μｍの厚さで塗工した。このとき、第１表面保護層の熱硬化性樹脂中に、抗ウイルス剤として、無機系材料に銀イオンを担持させたタイショーテクノス株式会社製の銀系無機添加剤（ビオサイドＴＢ−Ｂ１００）を、固形分比率で０．２質量％配合した。また、抗ウイルス剤の平均粒径（Φ）を５μｍとした。このとき、抗ウイルス剤の粒径分布の第１ピークを３μｍとし、第２のピークを７μｍとした。また、第１表面保護層の厚さＤ（本実施例では、３μｍ）に対する抗ウイルス剤の平均粒径（Φ）を１．６７Ｄとした。
【０１９０】
続いて加熱により熱硬化性樹脂を硬化させ、比較例１の化粧シートを作製した。
（比較例２）
【０１９１】
第１表面保護層において、抗ウイルス剤の添加を省略した。それ以外は実施例３と同様の方法で、比較例２の化粧シートを作製した。
（比較例３）
【０１９２】
抗ウイルス剤の添加量を０．１質量％に変更した。それ以外は実施例３と同様の方法で、比較例３の化粧シートを作製した。
（比較例４）
【０１９３】
抗ウイルス剤の添加量を１４質量％に変更した。それ以外は比較例１と同様の方法で、比較例４の化粧シートを作製した。
（比較例５）
【０１９４】
抗ウイルス剤の平均粒径（Φ）を０．５μｍに変更した。それ以外は実施例３と同様の方法で、比較例５の化粧シートを作製した。
（比較例６）
【０１９５】
抗ウイルス剤の平均粒径（Φ）を１３μｍに変更した。それ以外は実施例３と同様の方法で、比較例６の化粧シートを作製した。
＜評価方法および評価基準＞
<性能評価方法>
【０１９６】
以上のようにして得た実施例１〜２０、比較例１〜６の試験体としての化粧シートに対し、以下の評価を行なった。
〔スクラッチ試験〕
【０１９７】
スクラッチ試験は、試験体としての化粧シートのそれぞれに対して、コインスクラッチ試験を行い、化粧シートの表面に連続的な傷跡が生じなかった際の荷重を測定した。
【０１９８】
なお、スクラッチ試験では、１０円硬貨を化粧シートの表面に当てて、荷重１Ｋｇから試験を開始し、１ｋｇずつ徐々に荷重を増加し、４ｋｇまで試験を行った。
（評価基準）
【０１９９】
◎（合格）：荷重が「２ｋｇ」以上
【０２００】
○（合格）：荷重が「１ｋｇ」以上
【０２０１】
×（不合格）：荷重が「１ｋｇ」より少ない
【０２０２】
スクラッチ試験の評価結果を表１に示す。
〔引っ掻き硬度試験〕
【０２０３】
引っ掻き硬度試験は、試験体としての化粧シートのそれぞれに対して、ＪＩＳ  Ｋ５６００−５−４：１９９９に規定する引っ掻き硬度（鉛筆法）試験により、化粧シートの表面に傷跡を生じなかった最も固い鉛筆の硬度（鉛筆硬度）を測定した。
（評価基準）
【０２０４】
◎（合格）：鉛筆の硬度（鉛筆硬度）が「ＨＢ」以上
【０２０５】
○（合格）：鉛筆の硬度（鉛筆硬度）が「２Ｂ」以上
【０２０６】
×（不合格）：鉛筆の硬度（鉛筆硬度）が「２Ｂ」よりも小さい
【０２０７】
スクラッチ試験の評価結果を表１に示す。
〔抗ウイルス性能〕
・抗ウイルス試験方法
【０２０８】
ＩＳＯ２１７０２に準じて実施した。試験体としての化粧シートそれぞれについて５０ｍｍ四方の供試試料を滅菌シャーレ内に置き、０．４ｍＬのウイルス液を試料上に接種した。このとき、ウイルス液は、エンペローブウイルス（インフルエンザウイルス）を含むウイルス液を使用した。その後、試料上に４０ｍｍ四方のポリエチレンフィルムを被せた。シャーレに蓋をした後、２５℃・湿度９０％以上の条件で、試料とウイルスを接種させた。所定時間（２４時間）後、１０ｍＬのＳＣＤＬＰ培地をシャーレに注ぎ、ウイルスを洗い出した。洗い出し液は、プラーク法にてウイルス感染価を測定した。
・ウイルス感染価の測定（プラーク法）
【０２０９】
宿主細胞を６ウェルプレート上に単層培養し、階段希釈した洗い出し液をウェルに０．１ｍＬずつ接種した。５％ＣＯ２・３７℃の条件で１時間培養し、細胞にウイルスを吸着させた後、６ウェルプレートに寒天培地を注いで更に２〜３日培養した。培養後、細胞を固定・染色し、形成したプラークの数を計測した。
・ウイルス感染価の算出
【０２１０】
以下の式に伴い、試料１ｃｍ２当たりのウイルス感染価を算出した。
【０２１１】
Ｖ＝（１０×Ｃ×Ｄ×Ｎ）／Ａ
【０２１２】
Ｖ：試料１ｃｍ２当たりのウイルス感染価（ＰＦＵ／ｃｍ２）
【０２１３】
Ｃ：計測したプラーク数
【０２１４】
Ｄ：プラークを計測したウェルの希釈倍率
【０２１５】
Ｎ：ＳＣＤＬＰ量
【０２１６】
Ａ：試料とウイルスの接触面積（ポリエチレンフィルムの面積）
・抗ウイルス活性値の算出
【０２１７】
以下の式に伴い、抗ウイルス活性値を算出した。抗ウイルス活性値が２ｌｏｇ１０以上の場合、抗ウイルス効果ありと判定した。
【０２１８】
抗ウイルス活性値＝ｌｏｇ（Ｖｂ）−ｌｏｇ（Ｖｃ）
【０２１９】
Ｌｏｇ（Ｖｂ）：２４時間後の無加工試料１ｃｍ２当たりのウイルス感染価の常用対数値
【０２２０】
Ｌｏｇ（Ｖｃ）：２４時間後の抗ウイルス加工試料１ｃｍ２当たりのウイルス感染価の常用対数値
・評価基準
【０２２１】
◎：抗ウイルス活性値３ｌｏｇ１０以上である場合
【０２２２】
○：抗ウイルス活性値２ｌｏｇ１０以上である場合
【０２２３】
×：抗ウイルス活性値３ｌｏｇ１０以上である場合
【０２２４】
抗ウイルス活性値の評価結果を、表１に示す。
〔化粧シートＶカット加工適正〕
【０２２５】
化粧シートを建具基材である厚み３ｍｍのＭＤＦ（Medium density fiberboard）（広葉樹タイプ）の表面に、接着剤として２液水性エマルジョン接着剤（中央理化工業株式会社製「リカボンド」（重量比ＢＡ−１０Ｌ／ＢＡ−１１Ｂ＝１００：２．５））をウェット状態で１００ｇ／ｍ２に塗工した後貼り合わせ、２４時間養生することで建具化粧材とした。
【０２２６】
これらの建具化粧材に対してＶカット加工を実施し、折り曲げ頂上部の外観状態を確認した。Ｖカット加工としては、建具化粧材において化粧シートが張り付けられていない面側から建具基材と化粧シートとを貼り合わせている境界まで、化粧シートにキズが付かないようにＶ型の溝を入れた。次に、化粧シートを貼付した面が山折りとなるようにして、建具基材を当該Ｖ型の溝に沿って９０度まで折り曲げた。
・評価基準
【０２２７】
〇：折り曲げ頂上部に、表面保護層の割れ、白化等が無し。
【０２２８】
×：折り曲げ頂上部に、表面保護層の割れ、白化発生。
【０２２９】
Ｖカット加工適正の評価結果を表１に示す。
【表１】
0006984720.tif 000002
＜評価結果＞
【０２３０】
表１中に示されるように、ナノ化処理が行われ、ナノサイズの添加剤として分散剤等が添加された透明原反２０を有する実施例１〜実施例２０、比較例２、３、５、６の場合には、ナノ化処理が行われていない比較例１、４に比較して、スクラッチ試験及び引っ掻き硬度試験において優れていることがわかる。また、実施例１、２から、ナノ化処理が行われ、透明スキン層２１と透明コア層２２と透明スキン層２３との厚み比率が同一である場合、透明原反２０の厚みが厚い方が、スクラッチ試験及び引っ掻き硬度試験において優れていることがわかる。
【０２３１】
また、実施例１〜実施例２０のように、抗ウイルス剤の添加量が０．２質量％以上である場合には、比較例３のように抗ウイルス剤の添加量が０．２質量％より小さい場合、また、比較例４のように抗ウイルス剤の添加量が１０より大きい場合に比較して、抗ウイルス性が高いことがわかる。
【０２３２】
また、実施例１〜実施例２０のように、抗ウイルス剤の平均粒径が１μｍ以上１０μｍ以下である場合には、比較例５、６のように、抗ウイルス剤の平均粒径が１μｍより小さい場合、また、１０μｍよりも大きい場合に比較して、抗ウイルス性が高いことがわかる。
【０２３３】
以上、本発明の実施形態及び実施例を説明したが、本発明の化粧シートは、上記の実施形態及び実施例に限定されるものではなく、発明の特徴を損なわない範囲において種々の変更が可能である。
【符号の説明】
【０２３４】
１０  化粧シート
１１  化粧タックシート
１２  化粧材
２０  透明原反
２１  透明スキン層
２２  透明コア層
２３  透明スキン層
２５  エンボス部
３０  プライマー層
４０  着色層
５０  印刷絵柄層
６０  表面保護層
７０  粘着剤層
８０  剥離紙
９２  接着剤層
９１  基材
【要約】
【課題】薄膜でもシートを硬くすることが可能であり、且つ抗ウイルス性にすぐれ、容易に作製することの可能な抗ウイルス性を有する化粧シートを提供する。
【解決手段】化粧シート１０は、透明原反２０の一方の面に、絵柄を印刷した印刷絵柄層５０、着色層４０及びプライマー層３０がこの順に積層され、他方の面に、表面保護層６０が形成され、透明原反２０は、透明スキン層２１、透明コア層２２及び透明スキン層２３がこの順に積層されたポリプロピレン系の透明熱可塑性樹脂層からなり、透明スキン層２１、２３は、ナノサイズの添加剤としての分散剤が添加されており、表面保護層６０は、抗ウイルス剤と、熱硬化性樹脂、紫外線硬化型樹脂又は電子線硬化型樹脂のうちの少なくとも一種とを含む。
【選択図】図１【図１】
0006984720.tif 000003
【図２】
0006984720.tif 000004
【図３】
0006984720.tif 000005
【図４】
0006984720.tif 000006